(57)【特許請求の範囲】
【請求項１】
巻取りまたは折り畳み収納されるシャッターカーテンに耐火性シートを用いた防火防煙シャッターにおいて、基材のシリカクロスにＰＴＦＥディスパーションを含浸させた後乾燥し、一面にクロロスルホン化ポリエチレンをコーティングした耐火性シートを使用することを特徴とする防火防煙シャッター。
【請求項２】
上記基材のシリカクロスは、ＳｉＯ２の含有量が９６重量％以上のシリカ繊維を使用するとともに、ＰＴＦＥディスパーションを１００ｇ／ｍ２含浸させた後乾燥したことを特徴とする請求項１記載の防火防煙シャッター。
【請求項３】
上記基材のシリカクロスは、ＳｉＯ２の含有量が９６重量％以上のシリカ繊維を使用するとともに、クロロスルホン化ポリエチレンを１００ｇ／ｍ２コーティングしたことを特徴とする請求項１又は２記載の防火防煙シャッター。
【請求項４】
上記基材のシリカクロスの厚さを０．６ｍｍとしたことを特徴とする請求項１ないし３のいずれかに記載の防火防煙シャッター。
【発明の詳細な説明】
【０００１】
【産業上の利用分野】
本発明は、防火防煙シャッターに関するものである。
【０００２】
【従来の技術】
従来、防火防煙シャッターとしては、シャッターカーテンを金属製のスラットによって構成したものが一般的であるが、金属製のスラットは重量が大きく、火災発生時にシャッターが閉鎖したときに、避難者がシャッターカーテンにぶつかったり、挟まれたりして怪我をするおそれがある。
【０００３】
このような問題を解決する方法として、例えば実開昭５７−２０４３９２号公報には、防火防煙シャッターのシャッターカーテンを耐火性シートで構成する技術が提案されている。
【０００４】
【発明が解決しようとする課題】
この種、防火防煙シャッターのシャッターカーテンに使用する耐火性シートとしては、耐火繊維製クロスが挙げられるが、耐火繊維製クロスは、通気性を有するため、煙や火炎を遮断する機能を備えるには、表面コーティングを施すなどの手段により通気性のない構成とする必要がある。
【０００５】
しかしながら、この耐火繊維製クロスに表面コーティングを施す場合、耐火性能に悪影響を及ぼすことは避けなければならない。また、シャッターの開放時には、耐火性シートはロール状に巻き取られたり、折り畳まれたりして収納されるため、表面コーティングを施した後でも耐火繊維製クロスの柔軟性が維持されることが望まれる。さらに、上記耐火性シートは、シャッターの開閉時の摩擦によって損傷を受けることがなく、１０００°Ｃ程度までの高温に耐えるものであることが必要である。
【０００６】
本発明は、上記のような防火防煙シャッターのシャッターカーテンに耐火性シートを使用した場合に要求される性能をすべて満足する耐火性シートを使用した防火防煙シャッターを提供することを課題としている。
【０００７】
【課題を解決するための手段】
本発明の第１の発明は、巻取りまたは折り畳み収納されるシャッターカーテンに耐火性シートを用いた防火防煙シャッターにおいて、基材のシリカクロスにＰＴＦＥディスパーションを含浸させた後乾燥し、一面にクロロスルホン化ポリエチレンをコーティングした耐火性シートを使用することを特徴とするものである。
【０００８】
また、第２の発明は、基材のシリカクロスは、ＳｉＯ２の含有量が９６重量％以上のシリカ繊維を使用するとともに、ＰＴＦＥディスパーションを１００ｇ／ｍ２含浸させた後乾燥したことを特徴とし、第３の発明は、基材のシリカクロスは、ＳｉＯ２の含有量が９６重量％以上のシリカ繊維を使用するとともに、クロロスルホン化ポリエチレンを１００ｇ／ｍ２コーティングしたことを特徴とし、第４の発明は、基材のシリカクロスの厚さを０．６ｍｍとしたことを特徴とするものである。
【０００９】
【作用】
本発明によれば、その基材が高温に耐え、かつＰＴＦＥディスパーションを含浸させたシリカクロスであり、シャッターの開閉時の摩擦抵抗が小さく、摩擦による損傷を受けることがない。また、基材の一面に煙や火炎を遮断する機能を備えるクロロスルホン化ポリエチレンがコーティングされてあり、炎にさらされたときに、耐火性シートに亀裂が生ずることがない。
【００１０】
【発明の実施の形態】
本発明において、耐火性シートの基材として１０００°Ｃ程度までの高温に耐え、かつ比較的安価であることからシリカクロスを使用している。また、損傷を考慮して、このシリカクロスにＰＴＦＥディスパーションを含浸させて、シャッターカーテンに使用した場合、シャッターの開閉時の摩擦抵抗が小さく、摩擦による損傷を受けにくい構成としてある。
【００１１】
さらに、本発明者らは、上記の耐火性シートが煙や火炎を遮断する機能を備えるために、通気性のないシャッターカーテンとするのにコーティング剤を検討した結果、クロロスルホン化ポリエチレンが最も適していることを見出した。従来難燃性のコーティング剤として知られているシリコン樹脂をコーティングした場合には、本発明者らが火災を想定して防火試験を行った結果、シートに亀裂が生じたが、クロロスルホン化ポリエチレンをコーティングした場合には、そのような亀裂が生じないことを確認した。また、無機系のコーティング剤では、シートの柔軟性に課題があることも確認した。
【００１２】
本発明に使用するシリカクロスには、例えばＳｉＯ２  の含有量が９６重量％以上のシリカ繊維のヤーンを朱子織りしたクロスが挙げられる。このシリカクロスにＰＴＦＥディスパーションを含浸させて乾燥させた上、一面にクロロスルホン化ポリエチレンをコーティングする。このようにして得られた耐火性シートを複数枚縫合して必要とする大きさのシートとし、これをシャッターカーテンとして使用する。
【００１３】
以下、本発明の実施例を図面を参照して説明する。図１は、本発明に係る防火防煙シャッターの概略説明図、図２は耐火性シートの説明用断面図である。
【００１４】
図示において、耐火性シート１の基材としてＳｉＯ２  の含有量が９６重量％以上のシリカ繊維のヤーンを朱子織りした厚さ０．６ｍｍのシリカクロス２に、ＰＴＦＥディスパーションを１００ｇ／ｍ２  含浸させて乾燥させてある。さらに、この耐火性シート２の一面にクロロスルホン化ポリエチレンのコーティング層３を施してある。このコーティング量は、１００ｇ／ｍ２  とした。このようにして得られた耐火性シート１を複数枚縫合４して必要とする形状に成形したシャッターカーテン５を使用して防火防煙シャッターを構成する。
【００１５】
上記防火防煙シャッターについて、本発明者らは、平成２年建設省告示第１１２５号に規定されている甲種防火戸の防火試験に準じた防火試験を行った結果、耐火性シート１に亀裂が生ずるようなことはなく、試験後もシートは柔軟性を維持していた。
【００１６】
また、昭和４８年建設省告示第２５６４号の別記に定められている遮煙性能を有する防火戸の構造基準に合格することが確認できた。さらに、同様にして構成された防火防煙シャッターの開閉試験を実施した結果、１２００回の開閉にも耐え、そのシートに損傷が見られなかった。
【００１７】
この試験結果に対し、上記のクロロスルホン化ポリエチレンに替えて、シリコン樹脂を塗布量１００ｇ／ｍ２  とするコーティングを施して得られた同様構成のシリカクロスの場合、同様な耐火試験を行った結果、約３０分後にシートに亀裂が生じ、本発明品が優れていることが確認できた。
【００１８】
【発明の効果】
以上の構成からなる本発明には、次のような効果がある。
▲１▼  本発明の耐火性シートは、煙や火炎を遮断する機能を備えるクロロスルホン化ポリエチレンのコーティング層を一面に施してあるため、火災時にシャッターが閉鎖されると共に、炎にさらされたときに、耐火性シートに亀裂が生ずることがない。
▲２▼  本発明の耐火性シートは、その基材が高温に耐え、かつＰＴＦＥディスパーションを含浸させたシリカクロスであるため、火災時にシャッターが閉鎖されるときの摩擦によって、耐火性シートが損傷を受けることがない。
▲３▼  本発明の耐火性シートの基材は、１０００°Ｃ程度の高温に耐え、かつ比較的安価なシリカクロスを使用できる。
【図面の簡単な説明】
【図１】本発明に係る防火防煙シャッターの概略説明図。
【図２】耐火性シートの説明用断面図。
【符号の説明】
１    耐火性シート
２    シリカクロス
５    シャッターカーテン
【図１】
0003609913.tif 000002
【図２】
0003609913.tif 000003